(57)【要約】【課題】ｐＨ勾配のｐＨ階調の数を増やした場合であっても、製造プロセスが複雑になるのを抑制することができる電気泳動支持体を提供する。【解決手段】電気泳動支持体８は、多孔質状に形成された担体２０であって、領域４０と、領域４０に隣接して配置された領域４２とが上面２４に形成された担体２０と、試料４の第１の等電点に対応する第１のｐＨを形成するための金属酸化膜２６であって、領域４０に配置され、第１の金属酸化物で形成された金属酸化膜２６と、試料４の第２の等電点に対応する第２のｐＨを形成するための金属酸化膜２８であって、領域４２に配置され、第１の金属酸化物で形成された金属酸化膜２８とを備える。金属酸化膜２６の厚みＤ１は、金属酸化膜２８の厚みＤ２と異なる。【選択図】図４
2019082341.tif 000002
【特許請求の範囲】
【請求項１】
試料を電気泳動するための電気泳動装置に用いられる電気泳動支持体であって、
多孔質状に形成された担体であって、第１の領域と、前記第１の領域に隣接して配置された第２の領域とが表面に形成された担体と、
前記試料の第１の等電点に対応する第１のｐＨを形成するための第１の金属酸化膜であって、前記第１の領域に配置され、第１の金属酸化物で形成された第１の金属酸化膜と、
前記試料の第２の等電点に対応する第２のｐＨを形成するための第２の金属酸化膜であって、前記第２の領域に配置され、前記第１の金属酸化物で形成された第２の金属酸化膜と、を備え、
前記第１の金属酸化膜の厚みは、前記第２の金属酸化膜の厚みと異なる
電気泳動支持体。
【請求項２】
前記担体の前記表面には、さらに、前記第２の領域を挟んで前記第１の領域と反対側に配置された第３の領域が形成され、
前記電気泳動支持体は、さらに、前記試料の第３の等電点に対応する第３のｐＨを形成するための第３の金属酸化膜であって、前記第３の領域に配置され、第２の金属酸化物で形成された第３の金属酸化膜を備える
請求項１に記載の電気泳動支持体。
【請求項３】
前記担体の前記表面には、さらに、前記第３の領域を挟んで前記第２の領域と反対側に配置された第４の領域が形成され、
前記電気泳動支持体は、さらに、前記試料の第４の等電点に対応する第４のｐＨを形成するための第４の金属酸化膜であって、前記第４の領域に配置され、前記第２の金属酸化物で形成された第４の金属酸化膜を備え、
前記第３の金属酸化膜の厚みは、前記第４の金属酸化膜の厚みと異なる
請求項２に記載の電気泳動支持体。
【請求項４】
前記第１の等電点が前記第２の等電点よりも低く、且つ、前記第２の等電点が純水のｐＨに対応する等電点よりも低い場合には、前記第２の金属酸化膜の厚みは、前記第１の金属酸化膜の厚みよりも小さい
請求項１に記載の電気泳動支持体。
【請求項５】
前記第１の等電点が前記第２の等電点よりも高く、且つ、前記第２の等電点が純水のｐＨに対応する等電点よりも高い場合には、前記第２の金属酸化膜の厚みは、前記第１の金属酸化膜の厚みよりも小さい
請求項１に記載の電気泳動支持体。
【請求項６】
前記担体の前記表面には、さらに、前記第２の領域と前記第３の領域との間に配置された第５の領域が形成され、
前記電気泳動支持体は、さらに、前記試料の第５の等電点に対応する第５のｐＨを形成するための第５の金属酸化膜であって、前記第５の領域に配置され、前記第１の金属酸化物及び前記第２の金属酸化物で形成された第５の金属酸化膜を備える
請求項２又は３に記載の電気泳動支持体。
【請求項７】
前記第５の金属酸化膜は、
前記第１の金属酸化物で形成された第１の金属酸化膜層と、
前記第２の金属酸化物で形成され、前記第１の金属酸化膜層に対して積層された第２の金属酸化膜層と、を含む
請求項６に記載の電気泳動支持体。
【請求項８】
前記担体の前記表面には、さらに、前記第３の領域と前記第５の領域との間に配置された第６の領域が形成され、
前記電気泳動支持体は、さらに、前記第６の領域に配置され、前記試料の第６の等電点に対応する第６のｐＨを形成するための第６の金属酸化膜を備え、
前記第６の金属酸化膜は、
前記第１の金属酸化物で形成された第３の金属酸化膜層と、
前記第２の金属酸化物で形成され、前記第３の金属酸化膜層に対して積層された第４の金属酸化膜層と、を含み、
前記第１の金属酸化膜層と前記第２の金属酸化膜層との厚みの比は、前記第３の金属酸化膜層と前記第４の金属酸化膜層との厚みの比と異なる
請求項７に記載の電気泳動支持体。
【請求項９】
試料を電気泳動するための電気泳動装置であって、
容器と、
前記容器の内部に配置された一対の電極と、
請求項１〜８のいずれか１項に記載の電気泳動支持体と、を備え、
前記一対の電極はそれぞれ、前記電気泳動支持体の前記試料の泳動方向における両端部に配置されている
電気泳動装置。
【発明の詳細な説明】
【技術分野】
【０００１】
本発明は、電気泳動支持体及びこれを備えた電気泳動装置に関する。
【背景技術】
【０００２】
試料の等電点の違いを利用して、試料を分離する等電点電気泳動が知られている。等電点電気泳動では、電気泳動装置が用いられる（例えば、特許文献１参照）。この電気泳動装置は、容器と、容器の内部に配置された一対の電極と、一対の電極の間に配置された電気泳動支持体とを備えている。
【０００３】
電気泳動支持体は、多孔質状の担体と、担体の上面に一列に並んで配置された複数の金属酸化膜とを有している。複数の金属酸化膜はそれぞれ、互いに異なる種類の複数の金属酸化物で形成されている。これらの複数の金属酸化膜により、担体にｐＨ勾配が形成される。
【先行技術文献】
【特許文献】
【０００４】
【特許文献１】国際公開第２０１６／１６３０９７号
【発明の概要】
【発明が解決しようとする課題】
【０００５】
上述した従来の電気泳動支持体では、１つのｐＨ階調を形成するためには１種類の金属酸化物が必要となる。そのため、例えばｐＨ４〜ｐＨ１０の７つのｐＨ階調を有するｐＨ勾配を形成する場合には、ｐＨ階調と同数の７種類の金属酸化物が必要になる。これにより、ｐＨ階調を増やすに従って、複数の金属酸化膜の成膜工数が増大するとともに、複数の金属酸化膜の成膜制御が複雑になる。その結果、電気泳動支持体の製造プロセスが複雑になるという課題が生じる。
【０００６】
そこで、本発明は、ｐＨ勾配のｐＨ階調の数を増やした場合であっても、製造プロセスが複雑になるのを抑制することができる電気泳動支持体及びこれを備えた電気泳動装置を提供する。
【課題を解決するための手段】
【０００７】
本発明の一態様に係る電気泳動支持体は、試料を電気泳動するための電気泳動装置に用いられる電気泳動支持体であって、多孔質状に形成された担体であって、第１の領域と、前記第１の領域に隣接して配置された第２の領域とが表面に形成された担体と、前記試料の第１の等電点に対応する第１のｐＨを形成するための第１の金属酸化膜であって、前記第１の領域に配置され、第１の金属酸化物で形成された第１の金属酸化膜と、前記試料の第２の等電点に対応する第２のｐＨを形成するための第２の金属酸化膜であって、前記第２の領域に配置され、前記第１の金属酸化物で形成された第２の金属酸化膜と、を備え、前記第１の金属酸化膜の厚みは、前記第２の金属酸化膜の厚みと異なる。
【０００８】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００９】
本発明の一態様に係る電気泳動支持体等では、ｐＨ勾配のｐＨ階調の数を増やした場合であっても、製造プロセスが複雑になるのを抑制することができる。
【図面の簡単な説明】
【００１０】
【図１】実施の形態１に係る電気泳動装置の構成を示す上面図である。
【図２】図１のＩＩ−ＩＩ線による、実施の形態１に係る電気泳動装置の断面図である。
【図３】実施の形態１に係る電気泳動支持体の金属酸化膜体の構成を示す上面図である。
【図４】図３のＩＶ−ＩＶ線による、実施の形態１に係る電気泳動支持体の金属酸化膜体の断面図である。
【図５】実施の形態２に係る電気泳動支持体の金属酸化膜体の断面図である。
【図６】実施の形態３に係る電気泳動支持体の金属酸化膜体の断面図である。
【発明を実施するための形態】
【００１１】
本発明の一態様に係る電気泳動支持体は、試料を電気泳動するための電気泳動装置に用いられる電気泳動支持体であって、多孔質状に形成された担体であって、第１の領域と、前記第１の領域に隣接して配置された第２の領域とが表面に形成された担体と、前記試料の第１の等電点に対応する第１のｐＨを形成するための第１の金属酸化膜であって、前記第１の領域に配置され、第１の金属酸化物で形成された第１の金属酸化膜と、前記試料の第２の等電点に対応する第２のｐＨを形成するための第２の金属酸化膜であって、前記第２の領域に配置され、前記第１の金属酸化物で形成された第２の金属酸化膜と、を備え、前記第１の金属酸化膜の厚みは、前記第２の金属酸化膜の厚みと異なる。
【００１２】
本態様によれば、第１の金属酸化膜の厚みは、第２の金属酸化膜の厚みと異なる。これにより、ｐＨ勾配において複数のｐＨ階調を形成する場合であっても、ｐＨ階調の数よりも少ない種類の金属酸化物を用いて、第１の金属酸化膜及び第２の金属酸化膜を含む複数の金属酸化膜を成膜することができる。その結果、ｐＨ勾配のｐＨ階調の数を増やした場合であっても、複数の金属酸化膜の成膜工数が増大するのを抑制することができるとともに、複数の金属酸化膜の成膜制御を簡素化することができる。したがって、電気泳動支持体の製造プロセスが複雑になるのを抑制することができる。
【００１３】
例えば、前記担体の前記表面には、さらに、前記第２の領域を挟んで前記第１の領域と反対側に配置された第３の領域が形成され、前記電気泳動支持体は、さらに、前記試料の第３の等電点に対応する第３のｐＨを形成するための第３の金属酸化膜であって、前記第３の領域に配置され、第２の金属酸化物で形成された第３の金属酸化膜を備えるように構成してもよい。
【００１４】
本態様によれば、ｐＨ勾配のｐＨ階調をより細分化することができる。
【００１５】
例えば、前記担体の前記表面には、さらに、前記第３の領域を挟んで前記第２の領域と反対側に配置された第４の領域が形成され、前記電気泳動支持体は、さらに、前記試料の第４の等電点に対応する第４のｐＨを形成するための第４の金属酸化膜であって、前記第４の領域に配置され、前記第２の金属酸化物で形成された第４の金属酸化膜を備え、前記第３の金属酸化膜の厚みは、前記第４の金属酸化膜の厚みと異なるように構成してもよい。
【００１６】
本態様によれば、ｐＨ勾配のｐＨ階調をより細分化することができる。
【００１７】
例えば、前記第１の等電点が前記第２の等電点よりも低く、且つ、前記第２の等電点が純水のｐＨに対応する等電点よりも低い場合には、前記第２の金属酸化膜の厚みは、前記第１の金属酸化膜の厚みよりも小さいように構成してもよい。
【００１８】
本態様によれば、第２の金属酸化膜により形成される第２のｐＨが第１の金属酸化膜により形成される第１のｐＨよりも高くなるように、ｐＨ勾配を形成することができる。
【００１９】
例えば、前記第１の等電点が前記第２の等電点よりも高く、且つ、前記第２の等電点が純水のｐＨに対応する等電点よりも高い場合には、前記第２の金属酸化膜の厚みは、前記第１の金属酸化膜の厚みよりも小さいように構成してもよい。
【００２０】
本態様によれば、第２の金属酸化膜により形成される第２のｐＨが第１の金属酸化膜により形成される第１のｐＨよりも低くなるように、ｐＨ勾配を形成することができる。
【００２１】
例えば、前記担体の前記表面には、さらに、前記第２の領域と前記第３の領域との間に配置された第５の領域が形成され、前記電気泳動支持体は、さらに、前記試料の第５の等電点に対応する第５のｐＨを形成するための第５の金属酸化膜であって、前記第５の領域に配置され、前記第１の金属酸化物及び前記第２の金属酸化物で形成された第５の金属酸化膜を備えるように構成してもよい。
【００２２】
本態様によれば、第１の金属酸化物及び第２の金属酸化物で形成された第５の金属酸化膜を、第１の金属酸化物で形成された第２の金属酸化膜と第２の金属酸化物で形成された第３の金属酸化膜との間に配置するので、ｐＨ勾配のｐＨ階調をより細分化することができる。
【００２３】
例えば、前記第５の金属酸化膜は、前記第１の金属酸化物で形成された第１の金属酸化膜層と、前記第２の金属酸化物で形成され、前記第１の金属酸化膜層に対して積層された第２の金属酸化膜層と、を含むように構成してもよい。
【００２４】
本態様によれば、第１の金属酸化膜層及び第２の金属酸化膜層が積層されているので、第５の領域の面積を十分に確保できない場合であっても、第５の金属酸化膜を第５の領域にコンパクトに配置することができる。
【００２５】
例えば、前記担体の前記表面には、さらに、前記第３の領域と前記第５の領域との間に配置された第６の領域が形成され、前記電気泳動支持体は、さらに、前記第６の領域に配置され、前記試料の第６の等電点に対応する第６のｐＨを形成するための第６の金属酸化膜を備え、前記第６の金属酸化膜は、前記第１の金属酸化物で形成された第３の金属酸化膜層と、前記第２の金属酸化物で形成され、前記第３の金属酸化膜層に対して積層された第４の金属酸化膜層と、を含み、前記第１の金属酸化膜層と前記第２の金属酸化膜層との厚みの比は、前記第３の金属酸化膜層と前記第４の金属酸化膜層との厚みの比と異なるように構成してもよい。
【００２６】
本態様によれば、ｐＨ勾配のｐＨ階調をより細分化することができる。
【００２７】
また、本発明の一態様に係る電気泳動装置は、試料を電気泳動するための電気泳動装置であって、容器と、前記容器の内部に配置された一対の電極と、上述したいずれかの電気泳動支持体と、を備え、前記一対の電極はそれぞれ、前記電気泳動支持体の前記試料の泳動方向における両端部に配置されている。
【００２８】
本態様によれば、ｐＨ勾配のｐＨ階調の数を増やした場合であっても、電気泳動支持体の製造プロセスが複雑になるのを抑制することができる。
【００２９】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム又は記録媒体の任意な組み合わせで実現されてもよい。
【００３０】
以下、実施の形態について、図面を参照しながら具体的に説明する。
【００３１】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３２】
（実施の形態１）
［１−１．電気泳動装置の構成］
まず、図１及び図２を参照しながら、実施の形態１に係る電気泳動装置２の構成について説明する。図１は、実施の形態１に係る電気泳動装置２の構成を示す上面図である。図２は、図１のＩＩ−ＩＩ線による、実施の形態１に係る電気泳動装置２の断面図である。
【００３３】
図１及び図２に示すように、電気泳動装置２は、試料４の等電点の違いを利用して試料４を分離する等電点電気泳動を行うための装置である。電気泳動装置２は、容器６と、電気泳動支持体８と、一対の電極１０及び１２と、電源装置１４とを備えている。なお、試料４は、例えば互いに異なる複数の等電点をそれぞれ有する複数のタンパク質を含んでいる。
【００３４】
容器６は、上面に開口部１６を有している。容器６の内部には液体１８が貯められている。液体１８は、例えばｐＨ７の純水である。容器６の材料は、例えば高分子等の樹脂、シリコン又は金属等で形成されている。
【００３５】
電気泳動支持体８は、担体２０と、金属酸化膜体２２とを有している。電気泳動支持体８は、容器６の内部に配置され、容器６の内部の液体１８に浸漬されている。
【００３６】
担体２０は、例えばセルロースアセテート等の多孔質体で形成されている。担体２０は、Ｘ軸方向に長い短冊状に形成されている。担体２０の長手方向（Ｘ軸方向）における大きさは、例えば３０ｍｍであり、担体２０の短手方向（Ｙ軸方向）における大きさは、例えば２ｍｍである。また、担体２０の厚み方向（Ｚ軸方向）における大きさは、例えば０．１５ｍｍである。なお、試料４は、担体２０の長手方向に沿って、Ｘ軸のマイナス側からプラス側に向かう方向に泳動する。
【００３７】
金属酸化膜体２２は、担体２０の長手方向に沿ってｐＨ勾配を形成するためのものである。金属酸化膜体２２は、担体２０の上面２４（表面の一例）に配置されている。金属酸化膜体２２は、液体１８に対する酸化還元反応により、例えばｐＨ４〜ｐＨ１０の７つのｐＨ階調を有するｐＨ勾配を形成する。金属酸化膜体２２の具体的な構成については後述する。
【００３８】
一対の電極１０及び１２は、容器６の内部に配置され、容器６の内部の液体１８に浸漬されている。一対の電極１０及び１２はそれぞれ、陽極及び陰極として機能し、担体２０の長手方向（試料４の泳動方向）における両端部に接触する位置に配置されている。すなわち、電気泳動支持体８は、一対の電極１０及び１２の間に配置されている。一対の電極１０及び１２の各々の材料は、例えば金、白金、銅、炭素又はこれらの複合体等の導電性材料で形成されている。
【００３９】
なお、本実施の形態では、一対の電極１０及び１２を電気泳動支持体８と容器６の側壁との間に配置したが、これに限定されない。例えば一対の電極１０及び１２を、電気泳動支持体８と容器６の底部との間に配置してもよい。この場合においても、一対の電極１０及び１２はそれぞれ、担体２０の長手方向における両端部に接触する位置に配置される。
【００４０】
電源装置１４は、容器６の外部に配置され、一対の電極１０及び１２の各々に電気的に接続されている。電源装置１４は、一対の電極１０及び１２の間に所定の直流電圧を印加する。
【００４１】
［１−２．金属酸化膜体の構成］
次に、図３及び図４を参照しながら、実施の形態１に係る金属酸化膜体２２の構成について説明する。図３は、実施の形態１に係る電気泳動支持体８の金属酸化膜体２２の構成を示す上面図である。図４は、図３のＩＶ−ＩＶ線による、実施の形態１に係る電気泳動支持体８の金属酸化膜体２２の断面図である。
【００４２】
図３及び図４に示すように、金属酸化膜体２２は、複数の金属酸化膜２６〜３８を有している。複数の金属酸化膜２６〜３８はそれぞれ、担体２０の上面２４における複数の領域４０〜５２に配置されている。複数の領域４０〜５２は、担体２０の長手方向に沿って、この順に一列に並んで配置されている。複数の領域４０〜５２の各々は、例えば矩形状の領域であり、同一の区間長（Ｘ軸方向における長さ）を有している。なお、図３では、説明の都合上、複数の領域４０〜５２の各々の境界線を実線の矩形状の枠で表している。
【００４３】
金属酸化膜２６（第１の金属酸化膜の一例）は、金属酸化物であるＴｉＯ２（第１の金属酸化物の一例）で形成されている。図３に示すように、金属酸化膜２６は、担体２０の領域４０（第１の領域の一例）の全域に亘って均一に配置されている。金属酸化膜２６は、例えばｐＨ４のｐＨ階調を形成する。このような金属酸化膜２６が領域４０の全域に亘って配置されることにより、領域４０の近傍における液体１８のｐＨ階調は、試料４のｐＨ４の等電点（第１の等電点の一例）に対応するｐＨ４（第１のｐＨの一例）となる。
【００４４】
なお、金属酸化物の一例であるＴｉＯ２で形成された金属酸化膜では、ｐＨ７の純水中で金属酸化膜の表面に存在するＯＨ基の水素原子（Ｈ）が液中に放出される。これにより、金属酸化膜の表面電位がマイナスになる。液中に放出された水素原子は、液中で水素イオン（Ｈ＋）となるため、金属酸化膜の近傍の溶液は酸性寄り（例えばｐＨ４）になる。このことは、後述する金属酸化膜２８及び３０についても同様である。
【００４５】
金属酸化膜２８（第２の金属酸化膜の一例）は、金属酸化膜２６と同様に、ＴｉＯ２で形成されている。図３に示すように、金属酸化膜２８は、担体２０の領域４２（第２の領域の一例）の全域に亘って均一に配置されている。図４に示すように、金属酸化膜２８の厚みＤ２は、金属酸化膜２６の厚みＤ１よりも小さい。金属酸化膜２８は、例えばｐＨ４のｐＨ階調を形成する。領域４２は、担体２０がその内部に露出している部分と、金属酸化膜２８とにより形成される。金属酸化膜２８は、領域４２におけるｐＨ階調に影響を及ぼす。そのため、領域４２のｐＨ階調は、金属酸化膜２８が形成するｐＨ階調（例えばｐＨ４）と、純水が形成するｐＨ階調（例えばｐＨ７）との組み合わせにより形成される。これにより、領域４２の近傍における液体１８のｐＨ階調は、例えば試料４のｐＨ５の等電点（第２の等電点の一例）に対応するｐＨ５（第２のｐＨの一例）となる。
【００４６】
なお、金属酸化膜により形成されるｐＨ階調は、担体２０の内部に浸透した金属酸化膜の表面積により決定される。金属酸化膜は、例えばＡＬＤ（Ａｔｏｍｉｃ  Ｌａｙｅｒ  Ｄｅｐｏｓｉｔｉｏｎ：原子層堆積）法等を用いて成膜されるため、成膜時間と、担体２０の上面２４に堆積した金属酸化膜の厚み及び担体２０の内部への金属酸化膜の成膜深度とが比例する。このとき、担体２０の内部への金属酸化膜の浸透量と、担体２０の上面２４への金属酸化膜の堆積量との間には相関関係がある。そのため、本明細書では、担体２０の内部への金属酸化膜の浸透量を、金属酸化膜の厚みに置き換えて説明する。すなわち、本明細書では、金属酸化膜の厚みは、担体２０の内部への金属酸化膜の浸透量を意味する。なお、図４等では、理解を容易にするため、金属酸化膜のうち担体２０の上面２４に堆積された部分のみを図示してある。
【００４７】
なお、純水のｐＨ７よりも低いｐＨ階調では、上記の厚みが小さくなるほど、液体１８と接触するＴｉＯ２の表面積が小さくなるため、ＴｉＯ２の表面に存在するＯＨ基から液体１８中に放出される水素イオン（Ｈ＋）の量が少なくなる。そのため、領域４２により形成されるｐＨ階調は、領域４０により形成されるｐＨ階調よりも高くなる。
【００４８】
金属酸化膜３０は、金属酸化膜２６と同様に、ＴｉＯ２で形成されている。図３に示すように、金属酸化膜３０は、担体２０の領域４４の全域に亘って均一に配置されている。図４に示すように、金属酸化膜３０の厚みＤ３は、金属酸化膜２８の厚みＤ２よりも小さい。金属酸化膜３０は、例えばｐＨ４のｐＨ階調を形成する。領域４４は、担体２０がその内部に露出している部分と、金属酸化膜３０とにより形成される。金属酸化膜３０は、領域４４におけるｐＨ階調に影響を及ぼす。そのため、領域４４のｐＨ階調は、金属酸化膜３０が形成するｐＨ階調（例えばｐＨ４）と、純水が形成するｐＨ階調（例えばｐＨ７）との組み合わせにより形成される。これにより、領域４４の近傍における液体１８のｐＨ階調は、例えば試料４のｐＨ６の等電点に対応するｐＨ６となる。
【００４９】
なお、上述したように、純水のｐＨ７よりも低いｐＨ階調では、上記の厚みが小さくなるほど、液体１８と接触するＴｉＯ２の表面積が小さくなるため、ＴｉＯ２の表面に存在するＯＨ基から液体１８中に放出される水素イオン（Ｈ＋）の量が少なくなる。そのため、領域４４により形成されるｐＨ階調は、領域４２により形成されるｐＨ階調よりも高くなる。
【００５０】
金属酸化膜３２は、金属酸化物であるＮｉＯで形成されている。図３に示すように、金属酸化膜３２は、担体２０の領域４６の全域に亘って均一に配置されている。図４に示すように、金属酸化膜３２の厚みＤ１は、金属酸化膜２８の厚みＤ１と同一である。金属酸化膜３２は、例えばｐＨ７のｐＨ階調を形成する。このような金属酸化膜３２が領域４６の全域に亘って配置されることにより、領域４６の近傍における液体１８のｐＨ階調は、例えば試料４のｐＨ７の等電点に対応するｐＨ７となる。
【００５１】
なお、金属酸化物の一例であるＮｉＯで形成された金属酸化膜では、ｐＨ７の純水中で金属酸化膜の表面に存在するＯＨ基が液中の水素イオン（Ｈ＋）を受け取る。これにより、金属酸化膜の表面電位がプラスになる。液中では水素イオン（Ｈ＋）が減少するため、金属酸化膜の近傍の溶液は中性寄り（例えばｐＨ７）になる。
【００５２】
金属酸化膜３４は、金属酸化物であるＭｇＯ（第２の金属酸化物の一例）で形成されている。金属酸化膜３４は、担体２０の領域４８の全域に亘って均一に配置されている。金属酸化膜３４は、例えばｐＨ１０のｐＨ階調を形成する。領域４８は、担体２０がその内部に露出している部分と、金属酸化膜３４とにより形成される。金属酸化膜３４は、領域４８におけるｐＨ階調に影響を及ぼす。そのため、領域４８のｐＨ階調は、金属酸化膜３４が形成するｐＨ階調（例えばｐＨ１０）と、純水が形成するｐＨ階調（例えばｐＨ７）との組み合わせにより形成される。これにより、領域４８の近傍における液体１８のｐＨ階調は、試料４のｐＨ８の等電点に対応するｐＨ８となる。
【００５３】
なお、金属酸化物の一例であるＭｇＯで形成された金属酸化膜では、ｐＨ７の純水中で金属酸化膜の表面に存在するＯＨ基が液中の水素イオン（Ｈ＋）を受け取る。これにより、金属酸化膜の表面電位がプラスになる。液中では水素イオン（Ｈ＋）が減少するため、金属酸化膜の近傍の溶液はアルカリ性寄り（例えばｐＨ１０）になる。このことは、後述する金属酸化膜３６及び３８についても同様である。
【００５４】
金属酸化膜３６（第３の金属酸化膜の一例）は、金属酸化膜３４と同様に、ＭｇＯで形成されている。図３に示すように、金属酸化膜３６は、担体２０の領域５０（第３の領域の一例）の全域に亘って均一に配置されている。図４に示すように、金属酸化膜３６の厚みＤ２は、金属酸化膜３４の厚みＤ３よりも大きい。金属酸化膜３６は、例えばｐＨ１０のｐＨ階調を形成する。領域５０は、担体２０がその内部に露出している部分と、金属酸化膜３６とにより形成される。金属酸化膜３６は、領域５０におけるｐＨ階調に影響を及ぼす。そのため、領域５０のｐＨ階調は、金属酸化膜３６が形成するｐＨ階調（例えばｐＨ１０）と、純水が形成するｐＨ階調（例えばｐＨ７）との組み合わせにより形成される。これにより、領域５０の近傍における液体１８のｐＨ階調は、例えば試料４のｐＨ９の等電点（第３の等電点の一例）に対応するｐＨ９（第３のｐＨの一例）となる。
【００５５】
なお、純水のｐＨ７よりも高いｐＨ階調では、上記の厚みが小さくなるほど、液体１８と接触するＭｇＯの表面積が小さくなるため、ＭｇＯの表面に存在するＯＨ基が液体１８中の水素イオン（Ｈ＋）を受け取る量が少なくなる。そのため、領域５０により形成されるｐＨ階調は、領域４８により形成されるｐＨ階調よりも高くなる。
【００５６】
金属酸化膜３８（第４の金属酸化膜の一例）は、金属酸化膜３４と同様に、ＭｇＯで形成されている。図３に示すように、金属酸化膜３８は、担体２０の領域５２（第４の領域の一例）の全域に亘って均一に配置されている。図４に示すように、金属酸化膜３８の厚みＤ１は、金属酸化膜３６の厚みＤ２よりも大きい。金属酸化膜３８は、例えばｐＨ１０のｐＨ階調を形成する。このような金属酸化膜３８が領域５２の全域に亘って配置されることにより、領域５２の近傍における液体１８のｐＨ階調は、例えば試料４のｐＨ１０の等電点（第４の等電点の一例）に対応するｐＨ１０（第４のｐＨの一例）となる。
【００５７】
なお、上述したように、純水のｐＨ７よりも高いｐＨ階調では、上記の厚みが小さくなるほど、液体１８と接触するＭｇＯの表面積が小さくなるため、ＭｇＯの表面に存在するＯＨ基が液体１８中の水素イオン（Ｈ＋）を受け取る量が少なくなる。そのため、領域５２により形成されるｐＨ階調は、領域５０により形成されるｐＨ階調よりも高くなる。
【００５８】
以上のように、複数の金属酸化膜２６〜３８は、電極１２から電極１０に向かって、ｐＨ４〜ｐＨ１０の７つのｐＨ階調が昇順に並ぶように配置されている。これにより、電気泳動支持体８には、担体２０の長手方向に沿って、ｐＨ４〜ｐＨ１０の７つのｐＨ階調がこの順に一列に並んだｐＨ勾配が形成される。
【００５９】
なお、上述した複数の金属酸化膜２６〜３８の各々は、例えばＡＬＤ法を用いて成膜される。このとき、担体２０の上面２４を例えばメタルマスク等で覆うことにより、複数の金属酸化膜２６〜３８の各々を所望の形状に形成することができる。また、複数の金属酸化膜２６〜３８の各々の厚みは、ＡＬＤ法による成膜時間を制御することにより、所望の厚みに調節することができる。上述したように、複数の金属酸化膜２６〜３８はそれぞれ、担体２０の上面２４における複数の領域４０〜５２に堆積されるだけでなく、複数の領域４０〜５２にそれぞれ対応する担体２０の内部にも浸透される。
【００６０】
［１−３．電気泳動装置の動作］
次に、図１〜図３を参照しながら、実施の形態１に係る電気泳動装置２の動作について説明する。
【００６１】
まず、図１及び図２に示すように、容器６の内部に電気泳動支持体８を配置し、容器６の内部に液体１８を注入する。次に、担体２０の長手方向における一端部（電極１２側の端部）に試料４を注入する。
【００６２】
その後、電源装置１４により一対の電極１０及び１２の間に所定の直流電圧を印加する。例えば、一対の電極１０及び１２の間に５００Ｖの直流電圧を１分間印加した後に、１時間半かけて３５００Ｖまで電圧値を上昇させる。さらにその後、一対の電極１０及び１２の間に３５００Ｖの直流電圧を６時間半印加する。これにより、一対の電極１０及び１２の間に電場が形成され、試料４は、この電場の作用を受けて担体２０の内部を移動（泳動）する。
【００６３】
このとき、試料４の移動距離は、試料４の等電点によって異なる。図３に示すように、例えば試料４に等電点がｐＨ４であるタンパク質４ａが含まれる場合には、タンパク質４ａは、ｐＨ４のｐＨ階調を形成する領域４０の位置まで移動する。一方、試料４に等電点がｐＨ５であるタンパク質４ｂが含まれる場合には、タンパク質４ｂは、ｐＨ５のｐＨ階調を形成する領域４２の位置まで移動する。これにより、試料４に含まれる複数のタンパク質の各々は、等電点の違いによって複数の領域４０〜５２のいずれかの位置に分離される。
【００６４】
試料４を分離した後に、電気泳動支持体８を染色することにより、分離された試料４の位置を検出することができる。電気泳動支持体８の染色として、例えば銀染色等が用いられる。
【００６５】
なお、電気泳動を行う前に、蛍光色素を用いて試料４を染色してもよい。この場合、電気泳動を行った後の電気泳動支持体８に対して励起光を照射し、蛍光を観察することにより、分離された試料４の位置を検出することができる。
【００６６】
あるいは、試料４を分離した後に、電気泳動支持体８に紫外線又は近赤外線等の光を照射し、照射した光の透過光又は反射光を検出してもよい。タンパク質を含む試料４は、特定の波長の光を吸収する性質を有している。そのため、電気泳動支持体８に照射した光を検出する場合、試料４が位置する場所では、他の場所に比べて検出される光の強度が弱くなる。このような方法によっても、分離された試料４の位置を検出することができる。
【００６７】
［１−４．効果］
本実施の形態では、金属酸化膜２６，２８及び３０の各々の厚みを互いに異ならせている。これにより、例えばｐＨ４〜ｐＨ６の３つのｐＨ階調を形成する場合には、ｐＨ階調の数よりも少ない１種類の金属酸化物ＴｉＯ２を用いて３つの金属酸化膜２６，２８及び３０を成膜することができる。
【００６８】
同様に、本実施の形態では、金属酸化膜３４，３６及び３８の各々の厚みを互いに異ならせている。これにより、例えばｐＨ８〜ｐＨ１０の３つのｐＨ階調を形成する場合には、ｐＨ階調の数よりも少ない１種類の金属酸化物ＭｇＯを用いて３つの金属酸化膜３４，３６及び３８を成膜することができる。
【００６９】
したがって、例えばｐＨ４〜ｐＨ１０の７つのｐＨ階調を有するｐＨ勾配を形成する場合には、ｐＨ階調の数よりも少ない３種類の金属酸化物ＴｉＯ２、ＮｉＯ及びＭｇＯを用いて７つの金属酸化膜２６〜３８を成膜することができる。これにより、ｐＨ勾配のｐＨ階調の数を増やした場合であっても、複数の金属酸化膜２６〜３８の成膜工数が増大するのを抑制することができるとともに、複数の金属酸化膜２６〜３８の成膜制御を簡素化することができる。その結果、電気泳動支持体８の製造プロセスが複雑になるのを抑制することができる。
【００７０】
（実施の形態２）
［２−１．金属酸化膜体の構成］
次に、図５を参照しながら、実施の形態２に係る電気泳動支持体８Ａの金属酸化膜体２２Ａの構成について説明する。図５は、実施の形態２に係る電気泳動支持体８Ａの金属酸化膜体２２Ａの断面図である。なお、以下の各実施の形態において、上記実施の形態１と同一の構成要素には同一の符号を付して、その説明を省略する。
【００７１】
図５に示すように、実施の形態２に係る電気泳動支持体８Ａでは、金属酸化膜体２２Ａの構成が上記実施の形態１と異なっている。具体的には、金属酸化膜体２２Ａは、複数の金属酸化膜２６〜３８に加えて、金属酸化膜５４及び５６（第５の金属酸化膜の一例）を有している。また、担体２０の領域４２と領域４４との間には領域５８（第５の領域の一例）が配置され、担体２０の領域４８と領域５０との間には領域６０（第５の領域の一例）が配置されている。
【００７２】
金属酸化膜５４は、担体２０の領域５８の全域に亘って均一に配置された金属酸化膜層６２（第１の金属酸化膜層の一例）及び金属酸化膜層６４（第２の金属酸化膜層の一例）を有している。担体２０を平面視した際に、金属酸化膜層６２は、金属酸化膜層６４と互いに重なるように配置されている。すなわち、金属酸化膜層６２は、担体２０の領域５８の上側に積層され、金属酸化膜層６４は、金属酸化膜層６２の上側に積層されている。なお、金属酸化膜層６２及び６４は、上述したＡＬＤ法においてＴｉの有機金属化合物ガスとＭｇの有機金属化合物ガスとをシーケンシャルに投入することにより、互いに積層させて成膜することができる。
【００７３】
金属酸化膜層６２はＴｉＯ２で形成され、金属酸化膜層６４はＭｇＯで形成されている。すなわち、金属酸化膜５４は、異なる２種類の金属酸化物で形成されている。金属酸化膜層６２の厚みは、金属酸化膜２８の厚みと同一である。また、金属酸化膜層６２の厚みは、金属酸化膜層６４の厚みよりも大きい。領域５８は、担体２０がその内部に露出している部分と、金属酸化膜層６２及び６４とにより形成される。金属酸化膜５４は、領域５８におけるｐＨ階調に影響を及ぼす。そのため、領域５８のｐＨ階調は、金属酸化膜層６２が形成するｐＨ階調（例えばｐＨ４）と、金属酸化膜層６４が形成するｐＨ階調（例えばｐＨ７）と、純水が形成するｐＨ階調（例えばｐＨ７）との組み合わせにより形成される。これにより、領域５８の近傍における液体１８（図１参照）のｐＨ階調は、例えば試料４のｐＨ５．５の等電点（第５の等電点の一例）に対応するｐＨ５．５（第５のｐＨの一例）となる。
【００７４】
なお、ＴｉＯ２及びＭｇＯで形成された金属酸化膜５４では、ＴｉＯ２のみで形成された金属酸化膜２８と比べて、金属酸化膜５４の表面に存在するＯＨ基が液体１８中に水素イオン（Ｈ＋）を受け取る量が多くなる。そのため、領域５８により形成されるｐＨ階調は、領域４２により形成されるｐＨ階調よりもアルカリ性寄り（例えばｐＨ５．５）になる。
【００７５】
なお、上述したように、金属酸化膜を例えばＡＬＤ法等を用いて成膜した場合には、担体２０の内部への金属酸化膜の浸透量と、担体２０の上面２４への金属酸化膜の堆積量との間には相関関係がある。そのため、担体２０の上面２４に堆積された金属酸化膜層６２の厚みと金属酸化膜層６４の厚みとの比は、担体２０の内部に浸透した金属酸化膜層６２の露出面積と金属酸化膜層６４の露出面積との比に比例する。このことは、後述する金属酸化膜５６においても同様である。
【００７６】
金属酸化膜５６は、担体２０の領域６０の全域に亘って均一に配置された金属酸化膜層６６（第１の金属酸化膜層の一例）及び金属酸化膜層６８（第２の金属酸化膜層の一例）を有している。担体２０を平面視した際に、金属酸化膜層６６は、金属酸化膜層６８と互いに重なるように配置されている。すなわち、金属酸化膜層６８は、担体２０の領域６０の上側に積層され、金属酸化膜層６６は、金属酸化膜層６８の上側に積層されている。
【００７７】
金属酸化膜層６６はＭｇＯで形成され、金属酸化膜層６８はＴｉＯ２で形成されている。すなわち、金属酸化膜５６は、異なる２種類の金属酸化物で形成されている。金属酸化膜層６８の厚みは、金属酸化膜３６の厚みと同一である。また、金属酸化膜層６８の厚みは、金属酸化膜層６６の厚みよりも大きい。領域６０は、担体２０がその内部に露出している部分と、金属酸化膜層６６及び６８とにより形成される。金属酸化膜５６は、領域６０におけるｐＨ階調に影響を及ぼす。そのため、領域６０のｐＨ階調は、金属酸化膜層６８が形成するｐＨ階調（例えばｐＨ４）と、金属酸化膜層６６が形成するｐＨ階調（例えばｐＨ１０）と、純水が形成するｐＨ階調（例えばｐＨ７）との組み合わせにより形成される。これにより、領域６０の近傍における液体１８のｐＨ階調は、例えば試料４のｐＨ８．５の等電点（第５の等電点の一例）に対応するｐＨ８．５（第５のｐＨの一例）となる。
【００７８】
なお、ＴｉＯ２及びＭｇＯで形成された金属酸化膜５６では、ＭｇＯのみで形成された金属酸化膜３６と比べて、金属酸化膜６４の表面に存在するＯＨ基が液体１８中に水素イオン（Ｈ＋）を放出する量が多くなる。そのため、領域６０により形成されるｐＨ階調は、領域５０により形成されるｐＨ階調よりも酸性寄り（例えばｐＨ８．５）になる。
【００７９】
［２−２．効果］
上述したように、金属酸化膜５４及び５６の各々を異なる２種類の金属酸化物で形成することにより、ｐＨ勾配のｐＨ階調をより細分化することができる。
【００８０】
また、担体２０を平面視した際に、金属酸化膜５４の複数の金属酸化膜層６２の各々は、複数の金属酸化膜層６４の各々と互いに重なるように配置されているので、担体２０の領域５８の面積を十分に確保できない場合であっても、金属酸化膜５４を領域５８にコンパクトに配置することができる。
【００８１】
（実施の形態３）
［３−１．金属酸化膜体の構成］
次に、図６を参照しながら、実施の形態３に係る電気泳動支持体８Ｂの金属酸化膜体２２Ｂの構成について説明する。図６は、実施の形態３に係る電気泳動支持体８Ｂの金属酸化膜体２２Ｂの断面図である。
【００８２】
図６に示すように、実施の形態３に係る電気泳動支持体８Ｂでは、金属酸化膜体２２Ｂの構成が上記実施の形態１と異なっている。具体的には、金属酸化膜体２２Ｂは、複数の金属酸化膜２６〜３８に加えて、金属酸化膜７０（第５の金属酸化膜の一例）及び金属酸化膜７２（第６の金属酸化膜の一例）を有している。また、担体２０の領域４２と領域４４との間には領域７４（第５の領域の一例）が配置され、担体２０の領域７４と領域４４との間には領域７６（第６の領域の一例）が配置されている。
【００８３】
金属酸化膜７０は、担体２０の領域７４の全域に亘って均一に配置された金属酸化膜層７８（第１の金属酸化膜層の一例）及び金属酸化膜層８０（第２の金属酸化膜層の一例）を有している。担体２０を平面視した際に、金属酸化膜層７８は、金属酸化膜層８０と互いに重なるように配置されている。すなわち、金属酸化膜層７８は、担体２０の領域７４の上側に積層され、金属酸化膜層８０は、金属酸化膜層７８の上側に積層されている。
【００８４】
金属酸化膜層７８はＴｉＯ２で形成され、金属酸化膜層８０はＭｇＯで形成されている。すなわち、金属酸化膜７０は、異なる２種類の金属酸化物で形成されている。金属酸化膜層７８の厚みは、金属酸化膜２８の厚みと同一である。また、金属酸化膜層７８の厚みは、金属酸化膜層８０の厚みよりも大きい。領域７４は、担体２０がその内部に露出している部分と、金属酸化膜層７８及び８０とにより形成される。金属酸化膜７０は、領域７４におけるｐＨ階調に影響を及ぼす。そのため、領域７４のｐＨ階調は、金属酸化膜層７８が形成するｐＨ階調（例えばｐＨ４）と、金属酸化膜層８０が形成するｐＨ階調（例えばｐＨ７）と、純水が形成するｐＨ階調（例えばｐＨ７）との組み合わせにより形成される。これにより、領域７４の近傍における液体１８（図１参照）のｐＨ階調は、例えば試料４のｐＨ５．３の等電点（第５の等電点の一例）に対応するｐＨ５．３（第５のｐＨの一例）となる。
【００８５】
金属酸化膜７２は、担体２０の領域７６の全域に亘って均一に配置された金属酸化膜層８２（第３の金属酸化膜層の一例）及び金属酸化膜層８４（第４の金属酸化膜層の一例）を有している。担体２０を平面視した際に、金属酸化膜層８２は、金属酸化膜層８４と互いに重なるように配置されている。すなわち、金属酸化膜層８２は、担体２０の領域７６の上側に積層され、金属酸化膜層８４は、金属酸化膜層８６の上側に積層されている。
【００８６】
金属酸化膜層８２はＴｉＯ２で形成され、金属酸化膜層８４はＭｇＯで形成されている。すなわち、金属酸化膜７２は、異なる２種類の金属酸化物で形成されている。金属酸化膜層８２の厚みは、金属酸化膜２８の厚みよりも小さく、且つ、金属酸化膜３０の厚みよりも大きい。また、金属酸化膜層８２の厚みは、金属酸化膜層８４の厚みよりも小さい。また、金属酸化膜層８２の厚みは、金属酸化膜層７８の厚みよりも小さく、金属酸化膜層８４の厚みは、金属酸化膜層８０の厚みよりも大きい。すなわち、金属酸化膜層８２と金属酸化膜層８４との厚みの比は、金属酸化膜層７８と金属酸化膜層８０との厚みの比と異なっている。領域７６は、担体２０がその内部に露出している部分と、金属酸化膜層８２及び８４とにより形成される。金属酸化膜７２は、領域７６におけるｐＨ階調に影響を及ぼす。そのため、領域７６のｐＨ階調は、金属酸化膜層８２が形成するｐＨ階調（例えばｐＨ４）と、金属酸化膜層８４が形成するｐＨ階調（例えばｐＨ１０）と、純水が形成するｐＨ階調（例えばｐＨ７）との組み合わせにより形成される。これにより、領域７６の近傍における液体１８のｐＨ階調は、例えば試料４のｐＨ５．７の等電点（第６の等電点の一例）に対応するｐＨ５．７（第６のｐＨの一例）となる。
【００８７】
［３−２．効果］
上述したように、金属酸化膜７０及び７２の各々を異なる２種類の金属酸化物で形成することにより、ｐＨ勾配のｐＨ階調をより細分化することができる。
【００８８】
（変形例）
以上、一つ又は複数の態様に係る電気泳動支持体及び電気泳動装置について、上記各実施の形態に基づいて説明したが、本発明は、これらの実施の形態に限定されるものではない。本発明の趣旨を逸脱しない限り、当業者が思い付く各種変形を本実施の形態に施したものや、異なる実施の形態又は変形例における構成要素を組み合わせて構築される形態も、一つ又は複数の態様の範囲内に含まれてもよい。
【００８９】
上記各実施の形態では、金属酸化膜体２２（２２Ａ，２２Ｂ）がＴｉＯ２、ＮｉＯ及びＭｇＯのうち少なくとも２つを含むようにしたが、上記以外の金属酸化物を含むようにしてもよい。金属酸化膜体２２（２２Ａ，２２Ｂ）は、例えばＡｌ２Ｏ３、ＨｆＯ、ＷＯ３、Ｌａ２Ｏ３、Ｂｉ２Ｏ３、ＳｎＯ２、ＺｎＯ、Ｉｎ２Ｏ、Ｆｅ３Ｏ４、ＣｕＯ及びＳｉＯ２等の任意の２種類以上の金属酸化物を含むようにしてもよい。
【００９０】
上記各実施の形態では、試料４はタンパク質を含むようにしたが、例えばＤＮＡ（デオキシリボ核酸）等を含むようにしてもよい。
【００９１】
上記実施の形態１では、ｐＨ４〜ｐＨ１０の７つのｐＨ階調を有するｐＨ勾配を形成したが、これに限定されず、例えばｐＨ３〜ｐＨ１１の９つのｐＨ階調等、任意の個数のｐＨ階調を有するｐＨ勾配を形成してもよい。
【００９２】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【００９３】
また、以下のような場合も本発明に含まれる。
【００９４】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭ又はハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【００９５】
（２）上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【００９６】
（３）上記の各装置を構成する構成要素の一部又は全部は、各装置に脱着可能なＩＣカード又は単体のモジュールから構成されてもよい。ＩＣカード又はモジュールは、マイクロプロセッサ、ＲＯＭ、ＲＡＭなどから構成されるコンピュータシステムである。ＩＣカード又はモジュールには、上記の超多機能ＬＳＩが含まれてもよい。マイクロプロセッサが、コンピュータプログラムにしたがって動作することにより、ＩＣカード又はモジュールは、その機能を達成する。このＩＣカード又はこのモジュールは、耐タンパ性を有してもよい。
【００９７】
（４）本発明は、上記に示す方法で実現されてもよい。また、これらの方法をコンピュータにより実現するコンピュータプログラムで実現してもよいし、コンピュータプログラムからなるデジタル信号で実現してもよい。
【００９８】
また、本発明は、コンピュータプログラム又はデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したもので実現してもよい。また、これらの記録媒体に記録されているデジタル信号で実現してもよい。
【００９９】
また、本発明は、コンピュータプログラム又はデジタル信号を、電気通信回線、無線又は有線通信回線、インターネットを代表とするネットワーク、データ放送等を経由して伝送してもよい。
【０１００】
また、本発明は、マイクロプロセッサとメモリを備えたコンピュータシステムであって、メモリは、コンピュータプログラムを記憶しており、マイクロプロセッサは、コンピュータプログラムにしたがって動作してもよい。
【０１０１】
また、プログラム又はデジタル信号を記録媒体に記録して移送することにより、又はプログラム又はデジタル信号をネットワーク等を経由して移送することにより、独立した他のコンピュータシステムにより実施するとしてもよい。
【０１０２】
（５）上記実施の形態及び上記変形例をそれぞれ組み合わせるとしてもよい。
【産業上の利用可能性】
【０１０３】
本発明の電気泳動支持体は、試料を電気泳動するための電気泳動装置等に適用することができる。
【符号の説明】
【０１０４】
２  電気泳動装置
４  試料
４ａ，４ｂ  タンパク質
６  容器
８，８Ａ，８Ｂ  電気泳動支持体
１０，１２  電極
１４  電源装置
１６  開口部
１８  液体
２０  担体
２２，２２Ａ，２２Ｂ  金属酸化膜体
２４  上面
２６，２８，３０，３２，３４，３６，３８，５４，５６，７０，７２  金属酸化膜
４０，４２，４４，４６，４８，５０，５２，５８，６０，７４，７６  領域
６２，６４，６６，６８，７８，８０，８２，８４  金属酸化膜層
【図１】
2019082341.tif 000003
【図２】
2019082341.tif 000004
【図３】
2019082341.tif 000005
【図４】
2019082341.tif 000006
【図５】
2019082341.tif 000007
【図６】
2019082341.tif 000008